(57)【要約】【課題】  基材の表面を装飾する装飾用被膜において層間の密着性を向上させる。【解決手段】  一実施形態における装飾用被膜は、釣り用リールのリール本体等の基材の表面に形成された内側膜と、この内側膜上に形成され半透明な半透明層とを備え、半透明層は、内側膜上に海島状に形成された銀鏡部と、この銀鏡部が形成された内側膜上に形成された外側膜とを有する。【選択図】図１
2014231197.tif 000002
【特許請求の範囲】
【請求項１】
基材の表面を装飾する装飾用被膜であって、
前記基材の表面に形成された内側膜と、
前記内側膜上に海島状に形成された銀鏡部と、当該銀鏡部が形成された前記内側膜上に形成された外側膜とを有し、半透明な半透明層と、
を備える装飾用被膜。
【請求項２】
前記半透明層は、可視光反射率が８０％以下である請求項１記載の装飾用被膜。
【請求項３】
リール本体と、
前記リール本体の表面の少なくとも一部に形成された内側膜と、
前記内側膜上に海島状に形成された銀鏡部と、当該銀鏡部が形成された前記内側膜上に形成された外側膜とを有し、半透明な半透明層と、
を備える魚釣用リール。
【請求項４】
装飾用被膜を形成する方法であって、
基材を準備する工程と、
前記基材の表面に内側膜を形成する工程と、
前記内側膜上に海島状に銀鏡部を形成する工程と、
当該銀鏡部が形成された前記内側膜上に外側膜を形成する工程と、
を備える方法。
【請求項５】
前記銀鏡部と前記外側膜とによって半透明な半透明層を構成する請求項４記載の方法。
【発明の詳細な説明】
【技術分野】
【０００１】
本発明は、装飾用被膜及びこれを形成する方法、魚釣用リールに関し、詳しくは、基材の表面を装飾する装飾用被膜及びこれを形成する方法、魚釣用リールに関する。
【背景技術】
【０００２】
従来より、金属やプラスチック等の基材に対して鏡面光沢を付与するために、銀鏡反応を利用した装飾用被膜を形成することが行われている（例えば、特許文献１参照）。この装飾用被膜では、基材に対して内側層を形成し、この内側層の上に銀薄膜層を形成し、この銀薄膜層の上に外側層を形成している。また、銀薄膜層を、アミンを配位子とする銀金属錯体で形成し、この銀薄膜層表層のアミンと内側層及び外側層の樹脂とを反応させることにより、銀薄膜層と内側層及び外側層との結合力の増大を図っている。
【先行技術文献】
【特許文献】
【０００３】
【特許文献１】特開２０１２−２３５７０７号公報
【発明の概要】
【発明が解決しようとする課題】
【０００４】
しかしながら、こうした装飾用被膜では、内側層及び外側層は、銀薄膜層の下面及び上面のみに接触して結合するから、その密着性には限界がある。
【０００５】
そこで、本発明の様々な実施形態は、基材の表面を装飾する装飾用被膜において層間の密着性を向上させることを目的の一つとする。本発明の様々な実施形態の他の目的は、本明細書全体を参照することにより明らかとなる。
【課題を解決するための手段】
【０００６】
本発明の一実施形態に係る装飾用被膜は、基材の表面を装飾する装飾用被膜であって、前記基材の表面に形成された内側膜と、前記内側膜上に海島状に形成された銀鏡部と、当該銀鏡部が形成された前記内側膜上に形成された外側膜とを有し、半透明な半透明層と、を備える。
【０００７】
本発明の一実施形態に係る魚釣用リールは、リール本体と、前記リール本体の表面の少なくとも一部に形成された内側膜と、前記内側膜上に海島状に形成された銀鏡部と、当該銀鏡部が形成された前記内側膜上に形成された外側膜とを有し、半透明な半透明層と、を備える。
【０００８】
本発明の一実施形態に係る方法は、装飾用被膜を形成する方法であって、基材を準備する工程と、前記基材の表面に内側膜を形成する工程と、前記内側膜上に海島状に銀鏡部を形成する工程と、当該銀鏡部が形成された前記内側膜上に外側膜を形成する工程と、を備える。
【発明の効果】
【０００９】
本発明の様々な実施形態によって、基材の表面を装飾する装飾用被膜において層間の密着性を向上させることができる。
【図面の簡単な説明】
【００１０】
【図１】本発明の一実施形態に係る装飾用被膜の模式図。
【発明を実施するための形態】
【００１１】
以下、様々な実施形態を適宜図面を参照して説明する。なお、図面における共通する構成要素には同一の参照符号が付されている。
【００１２】
図１は、本発明の一実施形態に係る装飾用被膜１０の断面を模式的に表す模式図である。一実施形態における装飾用被膜１０は、図示するように、釣り用リールのリール本体等の基材１２の表面に形成された内側膜１４と、この内側膜１４上に形成され半透明な半透明層１６とを備え、半透明層１６は、内側膜１４上に海島状に疎らに形成された銀鏡部１８と、この銀鏡部１８が形成された内側膜１４上に形成された外側膜２０とを有する。なお、図１は、本発明の一実施形態に係る装飾用被膜１０の構成を模式的に表すものであり、その寸法は必ずしも正確に図示されていない点に留意されたい。
【００１３】
基材１２は、本発明の一実施形態に係る装飾用被膜１０を用いて装飾する様々な被装飾物の表層を構成する基材であり、様々な材質、形状等とすることができる。例えば、釣り用リールのリール本体を装飾する場合、基材１２は、アルミニウム合金、マグネシウム合金等の金属や、ＡＢＳ樹脂、ＰＡ樹脂等の高強度樹脂、ＣＦＲＰ、ＧＦＲＰ等の繊維強化樹脂等によって形成される。
【００１４】
内側膜１４は、銀鏡部１８の下地（アンダーコート層）として機能し、例えば、アクリル系樹脂やエポキシ系樹脂、ウレタン系樹脂等を主成分とする樹脂性のコーティング成分を基材１２の表面にスプレー等を利用して液状で吹き付け、その後、所定温度での硬化処理（例えば、６０℃で１８０分間加熱する）を行うことにより形成することができる。内側膜１４の膜厚は特に限定されず、例えば、５〜３０μｍの膜厚で形成することができる。
【００１５】
銀鏡部１８は、内側膜１４上に銀鏡反応によって形成され、例えば、一般的な銀鏡塗装プロセスを用いて形成することができる。より具体的には、硝酸銀及びアンモニアを含むアンモニア性硝酸銀溶液と、アルデヒド等の還元剤溶液とを内側膜１４の表層上で混合されるように塗布することによって形成され、例えば、両溶液を別々のスプレーガン等によって噴射することによって形成される。ここで、図１に示すように、銀鏡部１８は内側膜１４上に海島状に疎らに形成される。例えば、アンモニア性硝酸銀溶液における銀の含有率を銀鏡部を均一な銀薄膜層として形成する場合の値よりも小さな値としたり、内側膜１４の表層上に塗布する時間を短く（塗布スピードを早く）したり、又は、これらを組み合せることにより、銀鏡部１８を海島状に疎らに形成することができる。図１においては、銀鏡部１８は、略均等な間隔で形成されているように示されているが、スプレーガン等からの溶液の噴射によって形成される場合には、不規則的な間隔、形状で形成される。また、銀鏡部１８の膜厚は特に限定されず、例えば、０．０５〜０．１μｍの膜厚で形成することができる。なお、銀鏡部１８を形成する前に、内側膜１４上に予め触媒層を形成しても良い。この触媒層は、内側膜１４と銀鏡部１８との間のカップリング効果を奏し、銀を析出するためのスターターの役割も果たす。こうした触媒層は、例えば、第一塩化スズを水に溶解させた第一塩化スズ溶液を塗布することによって形成することができる。
【００１６】
外側膜２０は、銀鏡部１８の上塗り（トップコート層）として機能する。外側膜２０は、前述した内側膜１４と同様に形成することができ、例えば、アクリル系樹脂、エポキシ系樹脂、ウレタン系樹脂等を主成分とする樹脂性のコーティング成分を銀鏡部１８が形成された内側膜１４の表面にスプレー等を利用して液状で吹きつけ、その後、所定温度での硬化処理（例えば、７０℃で６０分間加熱する）を行うことにより形成することができる。図１に示すように、銀鏡部１８が内側膜１４上に海島状に疎らに形成されているから、外側膜２０は、銀鏡部１８の海島間の隙間に入り込んで、各海島を内側膜１４と共に囲い込むように形成される。なお、銀鏡部１８を形成した後、腐食防止剤を塗布し、この腐食防止剤の上から外側膜２０を形成することもできる。また、外側膜２０は、無色透明、又は、着色剤を添加して有色透明に形成されている。さらに、外側膜２０の膜厚は特に限定されず、例えば、５〜３０μｍの膜厚で形成することができる。
【００１７】
ここで、内側膜１４上に海島状に疎らに形成された銀鏡部１８と、この銀鏡部１８が形成された内側膜１４上に形成された外側膜２０とによって、一実施形態における半透明層１６が構成される。半透明層１６は、海島状に疎らに形成された銀鏡部１８と透明な外側層２０とによって半透明となっており、より具体的には、一般的な銀の可視光反射率（９８％）より小さな可視光反射率となっており、例えば、８０％以下の可視光反射率となっている。こうして構成された半透明層１６において、外側膜２０の表面からの入射光は、一部が銀鏡部１８によって反射し、一部が内側膜１４に達する。こうした入射光の挙動によって、一実施形態における装飾用被膜１０は、従来の銀鏡塗装では実現されない装飾性を得ることができる。
【００１８】
以上説明した一実施形態における装飾用被膜１０では、内側膜１４上に海島状に疎らに銀鏡部１８を形成し、この銀鏡部１８が形成された内側膜１４上に外側膜２０を形成する。従って、外側膜２０が、銀鏡部１８の海島間の隙間に入り込んで、各海島を内側膜１４と共に囲い込むように形成されるから、内側膜１４と外側膜２０とが直接接触して密着し、装飾用被膜を構成する層間の密着性を向上させることができる。また、銀鏡部１８を外側膜２０と内側膜１４とによって包み込むから、銀鏡部１８の耐食性が向上し、仮に銀鏡部１８の一部（海島）が腐食しても、腐食が銀鏡部１８全体に拡がりに難い。さらに、銀鏡部１８と外側膜２０とによって構成される半透明な（一般的な銀の可視光反射率よりも小さな可視光反射率である）半透明層１６を表層に備えるから、従来の銀鏡塗装では実現されない装飾性を得ることができる。
【符号の説明】
【００１９】
１０  装飾用被膜
１２  基材
１４  内側膜
１６  半透明層
１８  銀鏡部
２０  外側膜
【図１】
2014231197.tif 000003